Un mode de réalisation de la présente divulgation est un procédé de capture de carbone dans une formation souterraine comprenant : l’installation d’un élément d’étanchéité dans un puits de forage qui pénètre dans la formation souterraine, dans lequel l’élément d’étanchéité gonfle en présence de dioxyde de carbone ; et la mise en contact de l’élément d’étanchéité avec le dioxyde de carbone. Éventuellement, le procédé comprend en outre le fait l’élément d’étanchéité fasse partie d’un ensemble de garniture d’étanchéité, d’un outil de fond de trou ou d’un bouchon, et que l’élément d’étanchéité crée un joint, forme un ancrage, ou crée un joint et forme un ancrage dans le puits de forage après la mise en contact de l’élément d’étanchéité avec du dioxyde de carbone. Éventuellement, le procédé comprend en outre le fait que l’élément d’étanchéité gonfle dans une plage de 20 % à 300 % en volume. Éventuellement, le procédé comprend en outre le fait que l’élément d’étanchéité gonfle d’un volume suffisant de sorte que l’élément d’étanchéité crée le joint en s’engageant dans un diamètre intérieur d’une colonne de production, d’un tubage ou d’une paroi de puits de forage après que l’élément d’étanchéité a été mis en contact avec le dioxyde de carbone, ce qui empêche ou restreint sensiblement le fluide de s’écouler au-delà de l’élément d’étanchéité. Éventuellement, le procédé comprend en outre le fait que l’élément d’étanchéité comprenne un polymère gonflable au carbone. Éventuellement, le procédé comprend en outre le fait que le polymère gonflable au carbone soit un élastomère. Éventuellement, le procédé comprend en outre le fait que le polymère gonflable au carbone soit choisi à partir du caoutchouc, d’un polymère à base d’amine ou d’un polymère à base aliphatique. Éventuellement, le procédé comprend en outre le fait que le polymère gonflable au carbone soit choisi dans le groupe constitué par le caoutchouc polychloroprène, le caoutchouc acrylonitrile butadiène, la polyéthylèneimine, la monoéthanolamine, la diéthanolamine, la diisopropylamine, la tétraéthylènepentamine, la dodécylamine, le 3-aminopropyltriéthoxysilane, la tris(2-aminoéthyl)amine, l’aziridine, la poly(l-lysine) et leurs combinaisons. Éventuellement, le procédé comprend en outre le fait que le polymère gonflable au carbone soit un polymère non réticulé ou ait un faible degré de réticulation. Éventuellement, le procédé comprend en outre le fait que l’élément d’étanchéité comprenne en outre un polymère non gonflable au carbone, une charge ou des combinaisons de ceux-ci. Éventuellement, le procédé comprend en outre le fait que l’élément d’étanchéité comprenne un matériau à base de métal, dans lequel le matériau à base de métal est un composé comprenant une ossature et des nœuds métalliques qui sont reliés entre eux par des ponts de ligands organiques. Éventuellement, le procédé comprend en outre le fait qu’un métal du matériau à base de métal soit choisi dans le groupe constitué de magnésium, fer, calcium, aluminium, étain, zinc, béryllium, baryum, manganèse, d’alliages de l’un quelconque des éléments précédents, et leurs combinaisons. Éventuellement, le procédé comprend en outre le fait que le matériau à base de métal soit choisi parmi les silicates métalliques, les zirconates métalliques, les aluminates métalliques, les oxydes métalliques ou les hydroxydes métalliques. Éventuellement, le procédé comprend en outre le fait que le matériau à base de métal soit un matériau d’ossature organométallique. Éventuellement, le procédé comprend en outre le fait que l’élément d’étanchéité comprenne en outre une phase continue d’un matériau élastomère et une phase discrète du matériau à base de métal sous forme de particules. Éventuellement, le procédé comprend en outre le fait que le matériau élastomère soit un polymère gonflable au carbone, un polymère non gonflable au carbone, ou des combinaisons de ceux-ci. Éventuellement, le procédé comprend en outre le fait que l’élément d’étanchéité résiste à des pressions comprises entre 100 et 15 000 livres force par pouce carré. Éventuellement, le procédé comprend en outre le fait qu’un fluide de formation souterraine comprenne le dioxyde de carbone ou qu’un fluide d’injection comprenne le dioxyde de carbone.